(57)【要約】      （修正有）【課題】封止材料であるエポキシ樹脂組成物の成形時の粘度を低く保持することを可能とし、しかも、エポキシ樹脂組成物硬化体のガラス転移温度を高めてパッケージの反りの発生を抑制させることを可能にする、例えば、ボールグリッドアレイ用の半導体封止用エポキシ樹脂組成物を提供する。【解決手段】下記の（Ａ）〜（Ｃ）成分を含有する半導体封止用エポキシ樹脂組成物である。（Ａ）下記の一般式（１）で表されるエポキシ化合物。（Ｂ）特定のフェノール樹脂。（Ｃ）無機質充填剤。2009256475.tif 000015【選択図】なし【特許請求の範囲】
【請求項１】
下記の（Ａ）〜（Ｃ）成分を含有してなる半導体封止用エポキシ樹脂組成物。
（Ａ）下記の一般式（１）で表されるエポキシ化合物。
【化１】
2009256475.tif 000013
（Ｂ）下記の一般式（２）で表されるフェノール樹脂。
【化２】
2009256475.tif 000014
（Ｃ）無機質充填剤。
【請求項２】
ボールグリッドアレイ用封止材料である請求項１記載の半導体封止用エポキシ樹脂組成物。
【請求項３】
請求項１または２記載の半導体封止用エポキシ樹脂組成物を用いて、半導体素子を封止してなる半導体装置。
【請求項４】
上記半導体素子を封止してなる半導体装置が、ボールグリッドアレイ構造の半導体装置である請求項３記載の半導体装置。
【発明の詳細な説明】
【技術分野】
【０００１】
本発明は、成形時に低粘度かつガラス転移温度の高い硬化物を成形することのできる特殊なエポキシ樹脂および特定のフェノール樹脂を使用することにより、成形後のパッケージの反りやワイヤ変形の発生を抑制することのできる半導体封止用エポキシ樹脂組成物およびそれを用いた半導体装置に関するものである。
【背景技術】
【０００２】
近年、半導体装置は薄型化され、それに伴い封止時に用いられる樹脂材料の流動部分の厚みが薄くなってきている。例えば、ボールグリッドアレイ（ＢＧＡ）と呼ばれる金属ワイヤにより半導体素子と基板とを接続する手法を用いた片面封止構造の半導体装置の場合、基板の収縮量と、成形後の封止樹脂層（硬化体）の収縮量の違いにより両者の間で応力が発生し、結果、パッケージに反りが発生するという問題が生じる（例えば特許文献１参照）。また、実装基板内の金属ワイヤの細線化、狭ピッチ化が飛躍的に進んでいることから、このような半導体装置の製造に際して、従来の半導体封止用熱硬化性樹脂組成物を用いて樹脂封止し成形すると、成形過程において流動封止材料による金線ワイヤの変形（ワイヤ変形）が発生し、これが大きな問題となっている。
【特許文献１】特開２００６−２８６８２９号公報
【発明の開示】
【発明が解決しようとする課題】
【０００３】
このように、パッケージに反りが発生すると、基板および基板上に搭載された半導体素子と封止樹脂層との間で剥離が生起する等、信頼性の低下を招き、また、樹脂封止工程に続く、ダイシング工程にて作業性が悪化する等の問題が発生することとなる。したがって、パッケージの反りの発生を効果的に抑制することが可能な封止材料が要望されている。
【０００４】
しかしながら、反りの発生を抑制するために、エポキシ樹脂組成物硬化体のガラス転移温度を高めると、封止材料の成形時の粘度が高くなり、例えば、金属ワイヤが変形するという問題が生じる。
【０００５】
本発明は、このような事情に鑑みなされたもので、封止材料であるエポキシ樹脂組成物の成形時の粘度を低く保持することを可能とし、しかも、エポキシ樹脂組成物硬化体のガラス転移温度を高めてパッケージの反りの発生を抑制させることを可能にする、半導体封止用エポキシ樹脂組成物およびそれを用いた半導体装置の提供をその目的とする。
【課題を解決するための手段】
【０００６】
上記の目的を達成するために、本発明は、下記の（Ａ）〜（Ｃ）成分を含有してなる半導体封止用エポキシ樹脂組成物を第１の要旨とする。
（Ａ）下記の一般式（１）で表されるエポキシ化合物。
【化１】
2009256475.tif 000002
（Ｂ）下記の一般式（２）で表されるフェノール樹脂。
【化２】
2009256475.tif 000003
（Ｃ）無機質充填剤。
【０００７】
また、本発明は、上記半導体封止用エポキシ樹脂組成物を用いて、半導体素子を封止してなる半導体装置を第２の要旨とする。
【０００８】
すなわち、本発明者らは、成形時の粘度の低下による金属ワイヤの変形等の抑制を可能とし、しかもパッケージの反りの発生をも抑制することのできる封止材料を得るために一連の研究を重ねた。その結果、封止材料となるエポキシ樹脂組成物の構成成分であるエポキシ樹脂として、上記一般式（１）で表されるエポキシ化合物を用いるとともに、上記一般式（２）で表されるフェノール樹脂を用いると、低分子量であり、官能基間の距離が短いことから、成形時には低粘度でありながら、得られるエポキシ樹脂硬化体が上記特殊なエポキシ化合物とフェノール樹脂との使用により高いガラス転移温度を示すようになり、基板と封止樹脂部分との収縮量の差を小さくすることが可能となって、結果、金属ワイヤの変形が少なく、パッケージの反りの発生が抑制されることを見出し本発明に到達した。
【発明の効果】
【０００９】
このように、本発明は、前記一般式（１）で表されるエポキシ化合物〔（Ａ）成分〕と、前記一般式（２）で表されるフェノール樹脂〔（Ｂ）成分〕を含有する半導体封止用エポキシ樹脂組成物である。このため、成形時の粘度が低い状態で、エポキシ樹脂組成物硬化体のガラス転移温度が上昇し、結果、これを用いて樹脂封止された封止樹脂部分の収縮量が低減され、封止時の金属ワイヤの変形、および、パッケージの反りの発生を抑制することが可能となる。
【００１０】
したがって、本発明の半導体封止用エポキシ樹脂組成物は、例えば、ボールグリッドアレイ（ＢＧＡ）と呼ばれる片面封止構造の半導体装置の封止の際に特に好適に用いられる。そして、上記半導体封止用樹脂組成物により樹脂封止された半導体装置としては、信頼性の高いものが得られる。
【発明を実施するための最良の形態】
【００１１】
本発明の半導体封止用エポキシ樹脂組成物は、特殊なエポキシ化合物（Ａ成分）と、特殊なフェノール樹脂（Ｂ成分）と、無機質充填剤（Ｃ成分）とを用いて得られるものであり、通常、粉末状もしくは打錠して用いられる。
【００１２】
上記特殊なエポキシ化合物（Ａ成分）は、下記の一般式（１）で表されるエポキシ化合物である。
【００１３】
【化３】
2009256475.tif 000004
【００１４】
上記一般式（１）で表されるエポキシ化合物（Ａ成分）の物性は、エポキシ当量１６５〜１８５、融点１３０〜１５０℃、ＩＣＩ粘度（１５０℃）０．０１Ｐａ・ｓ以下である。この場合のＩＣＩ粘度（１５０℃）の下限は、通常、０．００１Ｐａ・ｓである。なお、本発明において、ＩＣＩ粘度とは、ＩＣＩ（英国インペリアルケミカル社）によって開発されたコーンプレート型回転粘度計により測定される値である。そして、上記範囲内の粘度を有することにより、流動性に優れ、無機質充填剤をより多く配合することができるという効果を奏する。
【００１５】
上記一般式（１）で表されるエポキシ化合物（Ａ成分）としては、例えば、東都化成社製のＹＤＣ−１３１２等があげられる。
【００１６】
そして、本発明においては、エポキシ樹脂成分が、上記一般式（１）で表されるエポキシ化合物（Ａ成分）のみで構成されていてもよいが、この一般式（１）で表されるエポキシ化合物（Ａ成分）とともに、他のエポキシ樹脂を併用してなる併用系で構成されていてもよい。上記他のエポキシ樹脂としては、例えば、ビフェニル型エポキシ樹脂、クレゾールノボラック型エポキシ樹脂、ビスフェノール型エポキシ樹脂、ナフタレン型エポキシ樹脂等の各種のエポキシ樹脂を用いることができる。これらエポキシ樹脂は単独で用いてもよいし２種以上併用してもよい。そして、併用系の場合、これらエポキシ樹脂の中でも、低粘度化を目的として、低分子量のエポキシ樹脂を用いることが好ましい。具体的には、重量平均分子量（Ｍｗ）１６０〜６００の結晶もしくは液状型のエポキシ樹脂が好適に用いられる。このように、エポキシ樹脂成分として、上記一般式（１）で表されるエポキシ化合物（Ａ成分）とともに他のエポキシ樹脂を併用する場合、本発明の効果を阻害しない範囲で他のエポキシ樹脂を用いることが好ましく、具体的には、上記一般式（１）で表されるエポキシ化合物（Ａ成分）をエポキシ樹脂成分全体の５０重量％以上に設定することが好ましい。
【００１７】
なかでも、本発明においては、ガラス転移温度の上昇および低粘度化という観点から、エポキシ樹脂成分を、上記一般式（１）で表されるエポキシ化合物（Ａ成分）単独で構成することが特に好ましい。
【００１８】
上記特定のエポキシ化合物（Ａ成分）とともに用いられる特定のフェノール樹脂（Ｂ成分）は、上記特定のエポキシ化合物（Ａ成分）の硬化剤として作用するものであり、エポキシ樹脂組成物のガラス転移温度を高くするという観点から、下記の一般式（２）で表されるフェノール樹脂である。
【００１９】
【化４】
2009256475.tif 000005
【００２０】
上記一般式（２）で表されるフェノール樹脂（Ｂ成分）の物性は、水酸基当量９０〜１１０、軟化点１００〜１２０℃、ＩＣＩ粘度（１５０℃）９〜１１Ｐａ・ｓである。上記範囲内の粘度を有することにより、流動性に優れ、無機質充填剤をより多く配合することができるという効果を奏する。
【００２１】
上記一般式（２）で表されるフェノール樹脂（Ｂ成分）としては、例えば、明和化成社製のＭＥＨ−７５００等があげられる。
【００２２】
このように、上記一般式（２）で表されるフェノール樹脂（Ｂ成分）を用いることにより、その硬化物中の三次元架橋構造において架橋点密度が高くなるため、ガラス転移温度の高いエポキシ樹脂組成物を得ることが可能となる。
【００２３】
そして、本発明においては、上記特定のフェノール樹脂（Ｂ成分）とともに従来公知の他の硬化剤を併用してもよい。上記他の硬化剤としては、特に限定するものではないが、エポキシ樹脂との反応性の高さからフェノール樹脂を用いることが好ましい。上記フェノール樹脂としては、例えば、ビフェニルノボラック型、クレゾールノボラック型、フェノールノボラック型、ビスフェノール型、ナフタレン型等の各種フェノール樹脂系硬化剤があげられる。これらフェノール樹脂は単独でもしくは２種以上併せて用いることができる。これら他の硬化剤を併用する場合は、上記特定のフェノール樹脂（Ｂ成分）の使用による効果を阻害しない範囲で用いる必要があり、例えば、特定のフェノール樹脂（Ｂ成分）を硬化剤成分（フェノール樹脂成分）全体の５０重量％以上占める割合に設定することが好ましい。
【００２４】
なかでも、本発明においては、ガラス転移温度の上昇という観点から、フェノール樹脂成分（硬化剤成分）を、上記一般式（２）で表されるフェノール樹脂（Ｂ成分）単独で構成することが特に好ましい。
【００２５】
そして、上記特定のエポキシ化合物（Ａ成分）と特定のフェノール樹脂（Ｂ成分）の配合割合は、エポキシ樹脂を硬化させるに充分な量に設定することが好ましい。すなわち、エポキシ化合物中のエポキシ基１当量に対して、フェノール樹脂中の水酸基が０．６〜１．５当量となるように配合することが好ましい。より好ましくは０．９〜１．２当量である。
【００２６】
上記Ａ成分およびＢ成分とともに用いられる無機質充填剤（Ｃ成分）としては、特に限定するものではなく従来公知の各種充填剤があげられ、例えば、石英ガラス粉末，タルク，シリカ粉末（溶融シリカ粉末や結晶性シリカ粉末等），アルミナ粉末，窒化アルミニウム粉末，窒化ケイ素粉末等があげられる。これらは単独でもしくは２種以上併せて用いられる。なかでも、得られる硬化物の線膨張係数を低減できるという点から上記シリカ粉末を用いることが好ましく、さらに上記シリカ粉末のなかでも、高充填性，高流動性という点から溶融シリカ粉末を用いることが特に好ましい。上記溶融シリカ粉末としては、流動性という観点から、球状溶融シリカ粉末を用いることが好ましい。特に平均粒径が１〜１５μｍの範囲、さらには２〜１４μｍの範囲のものを用いることが好ましい。さらに、上記平均粒径のものに加えて、平均粒径が０．５〜２μｍの範囲のものを単独でもしくは２種以上併用すると、流動性の向上という観点から特に好ましい。このような平均粒径が１〜１５μｍ（さらには２〜１４μｍ）の範囲の無機質充填剤（ｘ）と、平均粒径が０．５〜２μｍの範囲のものを単独もしくは２種以上用いてなる無機質充填剤（ｙ）を併用する場合、これらの併用比率〔（ｘ）／（ｙ）〕は、重量比で、（ｘ）／（ｙ）＝９９／１〜９２／８の範囲に設定することが好ましく、特に好ましくは９９／１〜９５／５の範囲である。
【００２７】
また、上記平均粒径に加えて最大粒径が１０〜４５μｍの範囲のものを用いることが好ましい。なお、上記平均粒径および最大粒径は、例えば、レーザー回折散乱式粒度分布測定装置を用いて測定することができる。さらに、上記平均粒径および最大粒径に加えて、比表面積が３．１〜６．１ｍ2 ／ｇのものを用いることが好ましい。上記比表面積は、例えば、レーザー散乱式粒度分布計（Accu SizerTM 780 Optical Particle Sizer ，PSS-NICOMP）により測定される。
【００２８】
上記無機質充填剤（Ｃ成分）の配合量は、半導体封止用エポキシ樹脂組成物全体の５０〜９５重量％の範囲内に設定することが好ましく、特に好ましくは７０〜９０重量％である。すなわち、下限値未満のように少な過ぎると、エポキシ樹脂組成物中の有機成分の占める割合が多くなり、線膨張係数の増大による反りの発生、および、硬化物の難燃効果が乏しくなり、上限値を超えて多くなると、エポキシ樹脂組成物の流動性が著しく低下する傾向がみられるからである。
【００２９】
なお、本発明の半導体封止用エポキシ樹脂組成物には、上記Ａ〜Ｃ成分以外に、必要に応じて、硬化促進剤、離型剤、低応力化剤、難燃剤、カーボンブラックをはじめとする顔料等の他の添加剤を適宜配合することができる。
【００３０】
上記硬化促進剤としては、硬化促進剤として作用する各種化合物、例えば、テトラフェニルホスホニウム・テトラフェニルボレートやトリフェニルホスフィン等の有機リン系化合物、２−メチルイミダゾール、フェニルイミダゾール等のイミダゾール系化合物、１，８−ジアザビシクロ〔５．４．０〕ウンデセン−７、１，５−ジアザビシクロ〔４．３．０〕ノネン−５等のジアザビシクロアルケン系化合物、トリエチレンジアミン等の三級アミン類等があげられる。これらは単独でもしくは２種以上併せて用いられる。
【００３１】
上記硬化促進剤の配合割合は、半導体封止用エポキシ樹脂組成物全体中の０．０５〜０．５重量％の範囲に設定することが好ましい。
【００３２】
上記離型剤としては、高級脂肪酸，高級脂肪酸エステル，高級脂肪酸カルシウム等の化合物があげられ、例えば、カルナバワックスやポリエチレン系ワックスが用いられる。これらは単独でもしくは２種以上併せて用いられる。
【００３３】
また、上記低応力化剤としては、アクリル酸メチル−ブタジエン−スチレン共重合体，メタクリル酸メチル−ブタジエン−スチレン共重合体等のブタジエン系ゴムや、各種シランカップリング剤等のシリコーン化合物があげられる。
【００３４】
そして、上記難燃剤としては、有機リン系化合物、酸化アンチモン、水酸化アルミニウムや水酸化マグネシウム等の水酸化金属化合物、さらには二種以上の金属元素の固溶体である複合化金属水酸化物等があげられる。
【００３５】
さらに、耐湿信頼性テストにおける信頼性向上を目的としてハイドロタルサイト類化合物，水酸化ビスマス等のイオントラップ剤を配合してもよい。
【００３６】
本発明の半導体封止用エポキシ樹脂組成物は、例えば、つぎのようにして製造することができる。すなわち、前記Ａ〜Ｃ成分および必要に応じて他の添加剤を常法に準じて適宜配合し、ミキシングロール機等の混練機を用いて加熱状態で溶融混練した後、これを室温下で冷却固化させる。その後、公知の手段により粉砕し、必要に応じて打錠するという一連の工程により目的とする半導体封止用エポキシ樹脂組成物を製造することができる。
【００３７】
このようにして得られた半導体封止用エポキシ樹脂組成物を用いての半導体素子の封止は、特に限定するものではなく、通常のトランスファー成形（トランスファーアンダーフィルを含む）等の公知のモールド方法により行うことができる。このようにして得られる半導体装置としては、ＢＧＡのような片面封止型半導体装置やフリップチップ型半導体装置等があげられる。
【００３８】
このようにして得られる半導体装置は、封止材料として前記一般式（１）で表されるエポキシ化合物（Ａ成分）、および、前記一般式（２）で表されるフェノール樹脂（Ｂ成分）を含有するため、成形時の粘度が低く、金属ワイヤの変形が抑制されるとともに、封止樹脂部分（硬化体）のガラス転移温度が高くなっており、パッケージの反りの発生が抑制され、信頼性の高いものが得られる。
【００３９】
本発明の半導体封止用エポキシ樹脂組成物では、その硬化物のガラス転移温度が、従来よりも高く、例えば、ガラス転移温度が１６０℃以上、より好ましくは１７５℃以上である。なお、ガラス転移温度の上限は、通常、２１０℃である。
【００４０】
このように、前記一般式（１）で表されるエポキシ化合物（Ａ成分）、および、前記一般式（２）で表されるフェノール樹脂（Ｂ成分）を含有してなる半導体封止用エポキシ樹脂組成物は、その硬化後のガラス転移温度が高いことが特徴であるが、上記ガラス転移温度は、例えば、つぎのようにして測定することができる。
【００４１】
〔ガラス転移温度の測定〕
得られたエポキシ樹脂組成物を用い、１７５℃に加熱した専用金型にて成形することにより大きさ１．０ｍｍ×５．０ｍｍ×３４．０ｍｍの硬化物試験片を作製する。この硬化物試験片を１７５℃で５時間以上加熱して、完全に硬化を終了させる。ついで、この硬化を完全に終了させた試験片を用い、ＳＯＬＩＤＳ  ＡＮＡＬＹＺＥＲ  ＲＳＡ−II〔レオメトリックス  サイエンティフィック（Ｒｈｅｏｍｅｔｒｉｃ  Ｓｃｉｅｎｔｉｆｉｃ）〕によって、弾性率の温度変化を測定する。この場合、３０〜２６０℃の温度範囲での昇温測定を行う。なお、昇温速度、測定周波数は、それぞれ、例えば、５℃／分、１Ｈｚとする。その際、弾性率はガラス転移温度を境に大きく低下するため、そのとき同時に測定することのできるＴａｎδのピーク値をガラス転移温度とする。
【００４２】
つぎに、実施例について比較例と併せて説明する。ただし、本発明は、これら実施例に限定されるものではない。
【実施例】
【００４３】
まず、下記に示す各成分を準備した。
【００４４】
〔エポキシ化合物ａ〕
下記の構造式（ａ）で表されるエポキシ化合物〔東都化成社製、ＹＤＣ−１３１２（エポキシ当量１７５、融点１４５℃、１５０℃でのＩＣＩ粘度０．０１Ｐａ・ｓ）〕
【化５】
2009256475.tif 000006
【００４５】
〔エポキシ樹脂ｂ〕
下記の構造式（ｂ）で表されるビフェニル型エポキシ樹脂〔ジャパンエポキシレジン社製、ＹＸ−４０００Ｈ（エポキシ当量１９５、融点１０６℃）〕
【化６】
2009256475.tif 000007
【００４６】
〔エポキシ樹脂ｃ〕
下記の構造式（ｃ）で表されるクレゾールノボラック型エポキシ樹脂〔東都化成社製、ＫＩ−３０００（エポキシ当量１９８、軟化点６４℃）〕
【化７】
2009256475.tif 000008
【００４７】
〔硬化剤ｄ〕
下記の構造式（ｄ）で表されるフェノール樹脂〔明和化成社製、ＭＥＨ−７５００（水酸基当量９８、軟化点１１２℃、１５０℃でのＩＣＩ粘度０．９０Ｐａ・ｓ）〕
【化８】
2009256475.tif 000009
【００４８】
〔硬化剤ｅ〕
下記の構造式（ｅ）で表されるフェノール樹脂〔明和化成社製、ＭＥＨ−７８５１−ＳＳ（水酸基当量２０３、軟化点６７℃）〕
【化９】
2009256475.tif 000010
【００４９】
〔硬化促進剤〕
２−メチルイミダゾール
【００５０】
〔離型剤〕
酸化ポリエチレンワックス（酸価１６）
【００５１】
〔シランカップリング剤〕
３−メタクリロキシプロピルトリメトキシシラン
【００５２】
〔シリカ粉末１〕
平均粒径１３．２μｍの球状溶融シリカ粉末（最大粒径４５μｍ、比表面積３．１ｍ2 ／ｇ）
【００５３】
〔シリカ粉末２〕
平均粒径０．６μｍの球状溶融シリカ粉末（最大粒径２０μｍ、比表面積３．８ｍ2 ／ｇ）
【００５４】
〔シリカ粉末３〕
平均粒径１．６μｍの球状溶融シリカ粉末（最大粒径１０μｍ、比表面積６．１ｍ2 ／ｇ）
【００５５】
〔カーボンブラック〕
粒子径５０μｍ、窒素吸着比表面積３５ｍ2 ／ｇ、ジブチルフタレート吸収量１４０ｃｍ2 ／１００ｇ、ｐＨ６．４
【００５６】
〔難燃剤〕
水酸化マグネシウム・亜鉛の固溶体（Ｍｇ：Ｚｎ＝７：３）（平均粒子径１．０μｍ、窒素吸着比表面積１．０ｍ2 ／ｇ）（タテホ化学工業社製、Ｚ−１０）
【００５７】
〔実施例１〜４、比較例１〜４〕
後記の表１〜表２に示す各成分を、同表に示す割合で配合し、１００℃に加熱したロール混練機（５分間）にて溶融混練した。つぎに、この溶融物を冷却した後粉砕し、さらにタブレット状に打錠することによりエポキシ樹脂組成物を作製した。
【００５８】
このようにして得られた各エポキシ樹脂組成物を用い、下記の方法にしたがって、反り量を測定した。また、各エポキシ樹脂組成物を用い、前述の方法にしたがってガラス転移温度を測定した。さらに、各エポキシ樹脂組成物を用い、下記の方法にしたがって、物性（スパイラルフロー値，ゲルタイム）を測定した。また、これらの結果を後記の表１〜表２に併せて示す。
【００５９】
〔反り量の測定〕
図１に示すように、縦１０ｍｍ×横１０ｍｍ×厚み０．３２５ｍｍの大きさの複数のシリコンチップ１を、ガラスエポキシ基板２上における、各領域Ａ，Ｂ，Ｃ，Ｄ（破線で囲まれた部分）内において、等間隔となるよう配置し、銀（Ａｇ）ペーストを用いて実装した。ついで、これらの実装面＋各領域Ａ，Ｂ，Ｃ，Ｄを、各エポキシ樹脂組成物を用い、プレス機（ＴＯＷＡ社製）にて樹脂封止した。封止樹脂層の寸法は、５１ｍｍ×５１ｍｍ×厚み０．７ｍｍである。なお、プレス機の金型温度は１７５℃とし、封止条件は、トランスファースピード１．５ｍｍ／秒、クランプ圧１９６０Ｎ、トランスファー圧４９Ｎ、キュア時間９０秒とした。また、上記ガラスエポキシ基板上の封止樹脂層の厚みは４５０μｍである。そして、樹脂封止後のパッケージを１７５℃で５時間加熱し、加熱後のパッケージを、温度可変レーザー３次元装置（ティーテック社製）にて観察することにより、パッケージの反り量〔封止樹脂層がアーチ状に反ったときのアーチ部分と、元の状態（初期）の封止樹脂層との最大距離の間隔〕を測定した。
【００６０】
〔スパイラルフロー値〕
スパイラルフロー測定金型を用い、１７５±５℃にてＥＭＭＩ  １−６６に準じて測定した。
【００６１】
〔ゲルタイム〕
規定温度（１７５℃）の熱平板上に試料（２００〜５００ｍｇ）を載せ、攪拌しながら熱平板上に薄く伸ばし、試料が熱平板上に溶融した点から硬化するまでの時間を読み取りゲル化時間（ゲルタイム）とした。
【００６２】
【表１】
2009256475.tif 000011
【００６３】
【表２】
2009256475.tif 000012
【００６４】
上記結果から、前記一般式（１）で表されるエポキシ化合物および一般式（２）で表されるフェノール樹脂を配合した実施例品は、ガラス転移温度が高いために、パッケージの反り量も非常に小さく、反り発生の抑制において優れた効果を奏するものである。しかも、溶融粘度が低いことから、スパイラルフロー値もある程度高い値を有しており、成形温度での粘度も低いことがわかる。
【００６５】
これに対して、前記一般式（１）で表されるエポキシ化合物および一般式（２）で表されるフェノール樹脂をいずれも配合しなかった比較例１品は、ガラス転移温度が低く、反り量が非常に大きくなり、スパイラルフロー値も満足のいくほど高くなく、充分な低粘度化効果は得られなかった。また、前記一般式（１）で表されるエポキシ化合物を用いず、一般式（２）で表されるフェノール樹脂を配合した比較例２，３品は、ある程度ガラス転移温度は高かったが、それでもパッケージの反り量は実施例品と比べて大きく、かつスパイラルフロー値が低く、成形温度での粘度が高いことがわかる。さらに、前記一般式（１）で表されるエポキシ化合物を配合し、一般式（２）で表されるフェノール樹脂を用いなかった比較例４品は、ガラス転移温度が低く、反り量が非常に大きいものであった。
【図面の簡単な説明】
【００６６】
【図１】実施例および比較例のエポキシ樹脂組成物を用いて封止してなるパッケージの反り量の測定に用いるパッケージの構成を示す平面図である。
【図１】
2009256475.tif 000016